(57)【要約】【課題】帯電防止性及び作業性に優れる粘着フィルム及びその使用方法を提供する。【解決手段】粘着層と、プラスチックフィルムと、帯電防止剤及び離型剤を含む背面層と、をこの順に有し、前記背面層に含まれる離型剤の量が、帯電防止剤１００質量部に対して３０質量部以上である、粘着フィルム。【選択図】なし【特許請求の範囲】
【請求項１】
粘着層と、プラスチックフィルムと、帯電防止剤及び離型剤を含む背面層と、をこの順に有し、前記背面層に含まれる離型剤の量が、帯電防止剤１００質量部に対して３０質量部以上である、粘着フィルム。
【請求項２】
前記背面層の表面抵抗値が１×１０１４Ω／□以下である、請求項１に記載の粘着フィルム。
【請求項３】
前記離型剤が炭素数８〜３０のアルキル基を有する樹脂を含む、請求項１又は請求項２に記載の粘着フィルム。
【請求項４】
前記帯電防止剤が４級アンモニウム塩を含む、請求項１〜請求項３のいずれか１項に記載の粘着フィルム。
【請求項５】
前記粘着層がスチレンに由来する構造単位を含むブロック共重合体を含む、請求項１〜請求項４のいずれか１項に記載の粘着フィルム。
【請求項６】
巻物状である、請求項１〜請求項５のいずれか１項に記載の粘着フィルム。
【請求項７】
請求項１〜請求項６のいずれか１項に記載の粘着フィルムの粘着層を光学シートに貼り付ける工程を含む、粘着フィルムの使用方法。
【発明の詳細な説明】
【技術分野】
【０００１】
本発明は、粘着フィルム及びその使用方法に関する。
【背景技術】
【０００２】
液晶表示装置（ＬＣＤ）、プラズマディスプレイ（ＰＤＰ）、プロジェクションスクリーン（ＰＪ）等のディスプレイ製品には、様々な種類のフィルム状、シート状又は板状の光学シートが使用されている。これらの光学シートには、切断加工、輸送、保管等の際に傷の発生、汚れ、異物等の付着などを防止するために、保護用粘着フィルム（以下、単に粘着フィルムともいう）が使用されている。保護用粘着フィルムとしては、ポリプロピレン、ポリエチレン等のポリオレフィン、ポリエステルなどからなるプラスチックフィルムの片面に粘着層が設けられた粘着フィルムが一般的に用いられている。
【０００３】
近年のディスプレイ表示精度の向上により、光学シートにおける傷の発生、汚れ、異物等の付着に起因する外観欠陥の一層の防止に対する要求が高まっている。外観欠陥の原因のひとつとして、粘着フィルムを貼り付けた光学シートを重ねた際に、光学シートの粘着フィルムが貼り付けられていない側の面と、隣接する光学シートに貼り付けられた粘着フィルムの表面とが接触して摩擦が生じることにより発生する静電気による光学シートへの異物の付着がある。そこで、粘着フィルムに帯電防止性を付与して静電気の発生を抑制し、異物の付着を減少させることが行われている。
【０００４】
光学シートの粘着フィルムが貼り付けられていない側の面と、隣接する光学シートに貼り付けられた粘着フィルムの表面とが接触して摩擦が生じることによる静電気の発生を抑制する方法としては、粘着フィルムの光学シートに貼り合わせられる側の面（以下、粘着層ともいう）とは逆側に設けられた層（以下、背面層ともいう）に帯電防止性を付与する方法が提案されている（例えば、特許文献１〜４参照）。
【先行技術文献】
【特許文献】
【０００５】
【特許文献１】特開平７−２６２２３号公報
【特許文献２】特開２００８−１６２０５９号公報
【特許文献３】特開２００８−１７４７２７号公報
【特許文献４】特開２００８−２７４１００号公報
【発明の概要】
【発明が解決しようとする課題】
【０００６】
しかしながら、帯電防止性を付与した背面層を有する粘着フィルムは、粘着フィルムを巻物状にしたり重ねたりして背面層と粘着層とが接触すると、背面層に含まれる帯電防止成分が粘着層に移行して背面層の帯電防止性が低下する場合がある。また、背面層に帯電防止性を付与したことによって、巻物状にした粘着フィルムを巻戻す際の巻戻力が大きくなり、作業性が低下する場合がある。
【課題を解決するための手段】
【０００７】
本発明は上記状況に鑑み、帯電防止性及び作業性に優れる粘着フィルム及びその使用方法を提供することを課題とする。
【０００８】
上記課題を解決するための手段は、以下のとおりである。
【０００９】
＜１＞  粘着層と、プラスチックフィルムと、帯電防止剤及び離型剤を含む背面層と、をこの順に有し、前記背面層に含まれる離型剤の量が、帯電防止剤１００質量部に対して３０質量部以上である、粘着フィルム。
【００１０】
＜２＞  前記背面層の表面抵抗値が１×１０１４Ω／□以下である、＜１＞に記載の粘着フィルム。
【００１１】
＜３＞  前記離型剤が炭素数８〜３０のアルキル基を有する樹脂を含む、＜１＞又は＜２＞に記載の粘着フィルム。
【００１２】
＜４＞  前記帯電防止剤が４級アンモニウム塩を含む、＜１＞〜＜３＞のいずれか１項に記載の粘着フィルム。
【００１３】
＜５＞  前記粘着層がスチレンに由来する構造単位を含むブロック共重合体を含む、＜１＞〜＜４＞のいずれか１項に記載の粘着フィルム。
【００１４】
＜６＞  巻物状である、＜１＞〜＜５＞のいずれか１項に記載の粘着フィルム。
【００１５】
＜７＞  ＜１＞〜＜６＞のいずれか１項に記載の粘着フィルムの粘着層を光学シートに貼り付ける工程を含む、粘着フィルムの使用方法。
【発明の効果】
【００１６】
本発明によれば、帯電防止性及び作業性に優れる粘着フィルム及びその使用方法が提供される。
【発明を実施するための形態】
【００１７】
本明細書において「〜」を用いて示された数値範囲は、「〜」の前後に記載される数値をそれぞれ最小値及び最大値として含む範囲を示す。さらに本明細書において組成物中の各成分の含有量は、組成物中に各成分に該当する物質が複数存在する場合、特に断らない限り、組成物中に存在する当該複数の物質の合計量を意味する。「層」との語は、平面図として観察したときに、全面に形成されている形状の構成に加え、一部に形成されている形状の構成も包含する。「室温」とは、２１℃〜２５℃の範囲内の温度を意味する。
【００１８】
＜粘着フィルム＞
本発明の粘着フィルムは、粘着層と、プラスチックフィルムと、帯電防止剤及び離型剤を含む背面層と、をこの順に有し、前記背面層に含まれる離型剤の量が、帯電防止剤１００質量部に対して３０質量部以上である。
【００１９】
粘着フィルムが上記構成を有することにより、粘着フィルムの背面層と粘着層とが接触する状態におかれた場合（例えば、粘着フィルムを巻物状にした場合）でも背面層の帯電防止性が良好に維持される。その理由は明らかではないが、背面層が帯電防止剤と離型剤とを含み、かつ帯電防止剤及び離型剤の質量比が特定の範囲内にあるため、粘着フィルムの背面層と粘着層とが接触した際の背面層から隣接する粘着層への帯電防止剤の移行が抑制されるためと考えられる。また、巻物状にした粘着フィルムを巻き出す際の巻戻力が大きすぎず、作業性が良好である。
【００２０】
さらに、粘着フィルムを巻物状にしたり重ねたりした際に粘着層と背面層との接触を防止するためのセパレータ等を配置しなくても、背面層に含まれる帯電防止成分が隣接する粘着層に移行する現象を有効に抑制することができる。このため、セパレータの配置、剥離等の作業を伴う方法よりも粘着フィルムの製造コスト、作業性等の点で有利である。
【００２１】
（プラスチックフィルム）
粘着フィルムを構成するプラスチックフィルムは、光学シートの保護用粘着フィルムに一般に使用されるプラスチックフィルムであってよく、特に制限されない。プラスチックフィルムの材料としては、ポリエチレン、ポリプロピレン、ポリオレフィンエラストマー、ポリエチレンテレフタレート（ＰＥＴ）、ポリメタクリル酸エステル、ポリカーボネート、ポリ塩化ビニル（ＰＶＣ）等を挙げることができる。中でも、フィルム製膜性に優れ、比較的安価であるポリエチレン、ポリプロピレン、ポリオレフィンエラストマー等が好ましい。プラスチックフィルムの材料は、１種を単独で用いても、２種以上を組み合わせて用いてもよい。
【００２２】
プラスチックフィルムの厚みは特に制限されない。例えば、２０μｍ〜２００μｍが好ましく、より好ましくは３０μｍ〜１００μｍである。プラスチックフィルムの厚みが２０μｍ以上であると、粘着フィルムとして充分な強度が得られる傾向にある。また、プラスチックフィルムの厚みが２００μｍ以下であると、粘着フィルムとして充分な柔軟性が得られる傾向にあり、価格の上昇が抑えられる傾向にある。
【００２３】
（背面層）
粘着フィルムを構成する背面層は、帯電防止剤と離型剤とを含み、背面層に含まれる離型剤の量が、帯電防止剤１００質量部に対して３０質量部以上である。
【００２４】
帯電防止剤は特に制限されず、第４級アンモニウム塩、ピリジニウム塩、第１〜３級アミノ基等のカチオン性基を有するカチオン性帯電防止剤、スルホン酸塩基、硫酸エステル塩基、リン酸エステル塩基、スルホン酸塩基等のアニオン性基を有するアニオン性帯電防止剤、アミノ酸帯電防止剤、アミノ硫酸エステル帯電防止剤等の両性帯電防止剤、アミノアルコール帯電防止剤、グリセリン帯電防止剤、ポリエチレングリコール帯電防止剤等のノニオン性帯電防止剤、これらの帯電防止剤を高分子量化した高分子型帯電防止剤などが挙げられる。帯電防止剤は、１種を単独で用いても、２種以上を組み合わせて用いてもよい。中でも比較的安価で、求める帯電防止性能が得やすいこと等からカチオン性帯電防止剤が好ましく、第４級アンモニウム塩がより好ましい。
【００２５】
離型剤は特に制限されず、シリコーン樹脂、フッ素樹脂、長鎖アルキル基を有する樹脂等の単体、これらの樹脂の変性体、これらの樹脂の混合物などが挙げられる。中でも、入手の容易性の観点からは長鎖アルキル基を有する樹脂が好ましく使用できる。長鎖アルキル基を有する樹脂としては、炭素数８〜３０のアルキル基を有する樹脂を挙げることができ、中でも炭素数１２〜３０のアルキル基を有する樹脂が入手の容易性の観点から好ましい。
【００２６】
背面層に含まれる離型剤の量が、帯電防止剤１００質量部に対して３０質量部未満であると、粘着フィルムの背面層と粘着層とが接触する状態（例えば、粘着フィルムを巻物状にした場合）に背面層から粘着層への帯電防止剤の移行が充分に抑制できず、充分な帯電防止性が維持できない場合がある。また、巻物状の粘着フィルムを巻き出す際の巻き戻し力が大きく良好な作業性が得られない場合がある。背面層に含まれる離型剤の量は、帯電防止剤１００質量部に対して４０質量部以上であることが好ましく、５０質量部以上であることがより好ましい。
【００２７】
背面層に含まれる離型剤の量は、帯電防止剤１００質量部に対して５００質量部以下であることが好ましい。背面層に含まれる離型剤の量が帯電防止剤１００質量部に対して５００質量部以下であると、背面層の帯電防止剤の量が少なすぎず、充分な帯電防止性が得られる傾向にある。背面層に含まれる離型剤の量は、帯電防止剤１００質量部に対して３００質量部以下であることがより好ましく、２００質量部以下であることがさらに好ましく、１００質量部以下であることが特に好ましい。
【００２８】
背面層は、帯電防止剤及び離型剤以外の成分を必要に応じて含んでもよい。帯電防止剤及び離型剤以外の成分としては、粘度調整剤、レベリング剤、着色剤、バインダー樹脂等を挙げることができる。
【００２９】
背面層の単位面積当たり質量は、特に制限されない。充分な帯電防止効果を得る観点からは、乾燥後の質量が０．００５ｇ／ｍ２以上であることが好ましく、０．０１ｇ／ｍ２以上であることがより好ましい。
【００３０】
粘着フィルムの背面層の表面抵抗値は、１×１０１４Ω／□以下であることが好ましく、１×１０１３Ω／□以下であることがより好ましく、１×１０１２Ω／□以下であることがさらに好ましい。背面層の表面抵抗値が１×１０１４Ω／□以下であると、充分な帯電防止性能が得られ、異物の付着等が充分に抑制される傾向にある。
【００３１】
背面層の表面抵抗値の測定は、粘着フィルムを雰囲気温度２３℃、湿度６５％の条件下に１時間放置した後、５００Ｖの電圧を１分間印加した後に測定する。        
【００３２】
（粘着層）
粘着フィルムを構成する粘着層は、粘着剤を含む。粘着剤は、光学シートの保護用粘着フィルムに一般に使用される粘着剤であってよく、特に制限されない。粘着剤としては、スチレン−ブチレン−スチレン共重合体（ＳＢＳ）、スチレン−エチレン・ブチレン−スチレン共重合体（ＳＥＢＳ）、スチレン−イソプレン−スチレン共重合体（ＳＩＳ）等のスチレンに由来する構造単位を含むブロック共重合体などの合成ゴム粘着剤、各種アクリルモノマーを共重合して得られるアクリル粘着剤、天然ゴム粘着剤、ポリイソブチレン、ブチルゴム、エチレン−酢酸ビニル共重合体（ＥＶＡ）粘着剤、これらの混合系粘着剤などを挙げることができる。中でも、スチレンに由来する構造単位を含むブロック共重合体が、比較的安価で好ましい粘着力が得られやすい等の理由から好ましく用いられる。粘着剤は、１種を単独で用いても、２種以上を組み合わせて用いてもよい。
【００３３】
粘着層は、粘着剤以外の成分を必要に応じて含んでもよい。粘着剤以外の成分としては、粘着付与剤、架橋剤、酸化防止剤、紫外線吸収剤、軟化剤、充填剤等を挙げることができる。
【００３４】
粘着付与剤としては、テルペン粘着付与剤、ロジン粘着付与剤、脂肪族炭化水素粘着付与剤、芳香族炭化水素粘着付与剤等の粘着付与剤を特に制限なく用いることができる。粘着付与剤は、１種を単独で用いても、２種以上を組み合わせて用いてもよい。
【００３５】
架橋剤としては、イソシアネート架橋剤、メラミン架橋剤、エポキシ架橋剤等の架橋剤を特に制限なく用いることができる。粘着剤中に緩やかに広がった網目状構造を形成する観点からは、３官能、４官能等の多官能架橋剤が好ましく用いられる。架橋剤は、１種を単独で用いても、２種以上を組み合わせて用いてもよい。
【００３６】
酸化防止剤、紫外線吸収剤、軟化剤及び充填剤としては、一般に粘着剤と併用される材料を特に制限なく用いることができ、それぞれ１種を単独で用いても、２種以上を組み合わせて用いてもよい。
【００３７】
粘着層の厚みは特に制限されない。例えば、１μｍ〜３０μｍが好ましく、より好ましくは１μｍ〜１０μｍである。粘着層の厚みが１μｍ以上であると、光学シート表面の凹凸に充分に追従することができ、充分な粘着力が得られる傾向にある。また、粘着層の厚みが３０μｍ以下であると、粘着剤の単位面積当たりの使用量が抑えられ、価格の上昇を抑えられる傾向にある。
【００３８】
粘着フィルムの粘着層は、アクリル板に対する粘着力が０．１Ｎ／２５ｍｍ〜５Ｎ／２５ｍｍであることが好ましい。粘着層のアクリル板に対する粘着力が０．１Ｎ／２５ｍｍ以上であると、光学シートに貼り付けた際に充分な粘着力が得られ、剥れ等の発生が有効に抑制される傾向にある。また、粘着層のアクリル板に対する粘着力が５Ｎ／２５ｍｍ以下であると、光学シートに貼り付けた際の粘着力が大きすぎず、粘着フィルムを剥がし易く、糊残りの発生が抑制される傾向にある。
【００３９】
粘着層のアクリル板に対する粘着力の測定は、９０℃剥離試験により行う。具体的には、粘着フィルムをアクリル板（住友化学工業株式会社、商品名：スミペックスＥ０００、厚み１．５ｍｍ、フラット板）に、ゴムロールを用いて圧力５８８０Ｎ／ｍ、２ｍ／分の速度で貼り付け、３０分間室温で放置する。その後、剥離角度９０度、剥離速度０．２ｍ／分、室温の環境にて測定する。
【００４０】
粘着フィルムの巻戻力（粘着フィルムを巻物状に巻き取った状態から粘着フィルムを巻き出す力）は、１Ｎ／２５ｍｍ以下であることが好ましく、０．５Ｎ／２５ｍｍ以下であることがより好ましい。巻戻力が１Ｎ／２５ｍｍ以下であると、巻物の状態から粘着フィルムを巻き出すための力が大きくなりすぎず、作業性が良好に維持される。また、巻物の状態では接触している粘着層と背面層とをスムーズに剥離することができ、巻き出した粘着フィルムにおける折れシワの発生等が抑制される。
【００４１】
粘着フィルムの巻戻力の測定は、Ｔ型剥離試験により行う。具体的には、巻物状の粘着フィルムの表層から、２枚の粘着フィルムが重なった状態で試験片を切り出し、得られた試験片の粘着フィルムを剥離速度０．２ｍ／分、室温の環境にて測定する。
【００４２】
（粘着フィルムの製造方法）
粘着フィルムの製造方法は、公知の方法でよく、特に限定されない。例えば、先に製膜したプラスチックフィルムの両面に粘着層を形成する成分を含む粘着層形成用溶液と、背面層を形成する成分を含む背面層形成用溶液をそれぞれ付与し、その後乾燥する方法を挙げることができる。この場合、粘着層形成用溶液の付与及び乾燥と、背面層形成用溶液の付与及び乾燥とは、一括して行っても別々に行ってもよい。その他の方法としては、粘着層、プラスチックフィルム及び背面層を共押出法にて同時に製膜する方法を挙げることができる。使用できる材料の選択肢が広いという観点からは、プラスチックフィルムの両面に粘着層形成用溶液と背面層形成用溶液をそれぞれ付与し、乾燥する方法が好ましい。
【００４３】
粘着層形成用溶液及び背面層形成用溶液は、例えば、粘着層又は背面層を構成する成分を水、有機溶剤等の溶媒に溶解し、粘度を調節して得ることができる。粘着層形成用溶液及び背面層形成用溶液をプラスチックフィルムに付与する方法は特に制限されない。例えば、塗工機を用いてプラスチックフィルムの表面に塗布する方法を挙げることができる。塗工機としてはロールコーター、コンマコーター、グラビアコーター、ダイコーター等が挙げられ、粘着層形成用溶液及び背面層形成溶液の特性等に応じて選択できる。
【００４４】
製造された粘着フィルムは、通常は巻物状に巻き取られる。粘着フィルムを巻き取る方法は特に制限されない。例えば、塗工機に連続して設置された巻き取り装置を用いて巻き取る方法を挙げることができる。
【００４５】
本発明の粘着フィルムは背面層が帯電防止剤と離型剤を含み、前記背面層に含まれる離型剤の量が、帯電防止剤１００質量部に対して３０質量部以上である。このため、背面層に含まれる帯電防止剤の粘着層への移行が抑制される。従って、粘着シートを巻き取る際に背面層と粘着層との接触を防止するためのセパレータを用いなくても背面層の帯電防止性が良好に維持される。
【００４６】
（粘着フィルムの使用方法）
本発明の粘着フィルムの使用方法は、本発明の粘着フィルムの粘着層を光学シートに貼り付ける工程を含む。本発明の粘着フィルムが巻物状である場合は、巻き出した粘着フィルムの粘着層を光学シートの表面に貼り付ける。本発明の粘着フィルムは背面層が帯電防止剤と離型剤を含み、前記背面層に含まれる離型剤の量が、帯電防止剤１００質量部に対して３０質量部以上である。このため、粘着フィルムを貼り付けた光学シートを重ねた際に、光学シートの粘着フィルムが貼り付けられていない側の面と、隣接する光学シートに貼り付けられた粘着フィルムの表面（背面層）との間で摩擦が生じることにより発生する静電気が良好に抑制される。
【００４７】
＜実施例＞
以下、本発明の粘着フィルムについて、実施例を参照してより具体的に説明するが、本発明はこれに限定されるものではない。
【００４８】
（実施例１）
スチレン−エチレン・ブチレン−スチレン共重合体（ＳＥＢＳ）（クレイトンポリマージャパン株式会社、商品名：クレイトンＧ−１６５７）１００質量部と、粘着付与剤（荒川化学工業株式会社、商品名：アルコンＰ−１２５）３０質量部と、溶媒（トルエン）とを混合し、粘着層形成用溶液（濃度：１０質量％）を調製した。
【００４９】
帯電防止剤組成物（コルコート株式会社、商品名：コルコートＮＲ−１２１Ｘ−９、有効成分：４級アンモニウム塩、濃度：１０質量％、溶媒：酢酸エチル及びイソプロピルアルコール）と、離型剤（一方社油脂工業株式会社、ピーロイルＰ−１０１０、長鎖アルキル基含有樹脂の粉末）をトルエンに溶解して作製した離型剤組成物とを、離型剤の量が帯電防止剤１００質量部に対して１００質量部となるように混合した。得られた混合物をさらにトルエン及びイソプロピルアルコールで希釈し、背面層形成用溶液（濃度：０．１３質量％）を調製した。
【００５０】
厚さ４０μｍのポリプロピレンフィルム（幅：約６００ｍｍ、長さ：約５００ｍの巻物状物）の片面に、上記の背面層形成用溶液を乾燥後の背面層の質量が０．０２ｇ／ｍ２になるように塗工し、９０℃で１分間乾燥した。また、ポリプロプレンフィルムのもう一方の面に粘着層形成用溶液を乾燥後の粘着層の質量が３ｇ／ｍ２になるように塗工し、９０℃で１分間乾燥した。乾燥後の粘着層の厚みは約３μｍであった。塗工は試作塗工機を用いて、背面層及び粘着層ともに連続塗工により行った。このようにして、背面層及び粘着層を有する粘着フィルムを作製した。
【００５１】
作製した粘着フィルムを巻物状に巻き取り、室温で２日間放置し、充分にエージングを行った。巻き取りは試作塗工機に連続して設置された巻き取り装置を用いて、塗工、乾燥、巻き取りの順に連続して行った。その後、粘着フィルムを巻き出し、下記の方法で背面層の表面抵抗値、巻戻力、及び粘着層のアクリル板に対する粘着力を測定した。
【００５２】
（１）背面層の表面抵抗値
背面層の表面抵抗値を以下のようにして測定した。具体的には、巻き出した粘着フィルムを雰囲気温度２３℃、湿度６５％にて１時間放置した後、５００Ｖの電圧を１分間印加した。その後、表面抵抗測定装置（タケダ理研工業株式会社（現：株式会社アドバンテスト）、商品名：ＴＲ−８６１１Ａ）を用いて表面抵抗値（初期）を測定した。結果は５．３×１０９Ω／□であった。さらに、巻物の状態で室温にて７日間放置した後の粘着フィルムの背面層の表面抵抗値（室温７日放置後）を上記と同様の条件で測定した。結果は４．７×１０９Ω／□であった。
【００５３】
（２）巻戻力
粘着フィルムの巻戻力をＴ型剥離試験により測定した。具体的には、巻物状の粘着フィルムの表層から、粘着フィルムが２枚重なった状態で幅２５ｍｍ、長さ１５０ｍｍの試験片を切り出し、得られた試験片を剥離試験装置（株式会社オリエンテック、商品名：ＲＴＡ−１００）を用いて、剥離速度０．２ｍ／分で室温にて剥離して巻戻力（初期）を測定した。結果は０．１０Ｎ／２５ｍｍであった。さらに、巻物の状態で室温にて７日間放置した後の粘着フィルムの巻戻力（室温７日放置後）を上記と同様の条件で測定した。結果は０．１２Ｎ／２５ｍｍであった。
【００５４】
（３）粘着力
粘着フィルムの粘着力を９０℃剥離試験により測定した。具体的には、巻き出した粘着フィルムの粘着層をアクリル板（住友化学工業株式会社、商品名：スミペックＥ０００、厚み１．５ｍｍ、フラット板）に、ゴムロールを用いて圧力５８８０Ｎ／ｍ、２ｍ／分の速度で貼り付けて試験片を作製した。得られた試験片を３０分間室温で放置した。その後、剥離試験装置（株式会社オリエンテック、商品名：ＲＴＡ−１００）を用いて剥離角度９０度、剥離速度０．２ｍ／分、室温にて剥離して粘着力を測定した。結果は２．５Ｎ／２５ｍｍであった。
【００５５】
（実施例２）
実施例１で使用した帯電防止剤組成物と離型剤組成物の混合物において離型剤の量が帯電防止剤１００質量部に対して５０質量部となるようにして背面層形成用溶液（濃度：０．１３質量％）を調製した以外は実施例１と同様にして粘着フィルムを作製した。作製した粘着フィルムについて、実施例１と同様にして背面層の表面抵抗値、巻戻力、及び粘着層のアクリル板に対する粘着力を測定した。
【００５６】
粘着フィルムの背面層の表面抵抗値（初期）は４．５×１０９Ω／□であり、巻戻力は０．１５Ｎ／２５ｍｍであり、アクリル板に対する粘着力は２．７Ｎ／２５ｍｍであった。粘着フィルムの背面側の表面抵抗値（室温７日放置後）は３．３×１０９Ω／□であり、巻戻力（室温７日放置後）は０．２７Ｎ／２５ｍｍであった。
【００５７】
（比較例１）
実施例１で使用した帯電防止剤組成物と離型剤組成物の混合物において離型剤の量が帯電防止剤１００質量部に対して２５質量部となるようにして背面層形成用溶液（濃度：０．１３質量％）を調製した以外は実施例１と同様にして粘着フィルムを作製した。作製した粘着フィルムについて、実施例１と同様にして背面層の表面抵抗値、巻戻力、及び粘着層のアクリル板に対する粘着力を測定した。
【００５８】
粘着フィルムの背面層の表面抵抗値（初期）は２．５×１０９Ω／□であり、巻戻力は０．１１Ｎ／２５ｍｍであり、アクリル板に対する粘着力は２．５Ｎ／２５ｍｍであった。粘着フィルムの背面側の表面抵抗値（室温７日放置後）は１．５×１０１５Ω／□であり、巻戻力（室温７日放置後）は０．１０Ｎ／２５ｍｍであった。
【００５９】
（比較例２）
実施例１で使用した帯電防止剤組成物のみをトルエン及びイソプロピルアルコールで希釈し、背面層形成用溶液（濃度：０．１３質量％）として用いた以外は実施例１と同様にして粘着フィルムを作製した。作製した粘着フィルムについて、実施例１と同様にして背面層の表面抵抗値、巻戻力、及び粘着層のアクリル板に対する粘着力を測定した。
【００６０】
粘着フィルムの背面層の表面抵抗値（初期）は２．４×１０１０Ω／□であり、巻戻力は０．２８Ｎ／２５ｍｍであり、アクリル板に対する粘着力は２．３Ｎ／２５ｍｍであった。粘着フィルムの背面側の表面抵抗値（室温７日放置後）は５．４×１０１４Ω／□であり、巻戻力（室温７日放置後）は０．３１Ｎ／２５ｍｍであった。
【００６１】
（比較例３）
実施例１で使用した離型剤組成物のみをトルエン及びイソプロピルアルコールで希釈し、背面層形成用溶液（濃度：０．１３質量％）として用いた以外は実施例１と同様にして粘着フィルムを作製した。作製した粘着フィルムについて、実施例１と同様にして背面層の表面抵抗値、巻戻力、及び粘着層のアクリル板に対する粘着力を測定した。
【００６２】
粘着フィルムの背面層の表面抵抗値（初期）は３．４×１０１５Ω／□であり、巻戻力は０．０８Ｎ／２５ｍｍであり、アクリル板に対する粘着力は２．９Ｎ／２５ｍｍであった。粘着フィルムの背面側の表面抵抗値（室温７日放置後）は２．４×１０１６Ω／□であり、巻戻力（室温７日放置後）は０．０９Ｎ／２５ｍｍであった。
【００６３】
各実施例及び比較例における測定結果等を表１に示す。
【００６４】
【表１】
2015140365.tif 000002
【００６５】
表１に示す結果より、本発明の粘着フィルムである実施例１及び実施例２は、粘着フィルムの背面層の表面抵抗値が低く、室温で７日間放置後も低い表面抵抗値が維持された。このことから、背面層の帯電防止効果が良好に維持されていることがわかる。また、巻戻力も小さく、作業性が良好であることがわかる。
【００６６】
背面層に含まれる離型剤の量が帯電防止剤１００質量部に対して２５質量部と少ない比較例１、及び背面層が離型剤を含まない比較例２は、粘着フィルムの背面層の表面抵抗値（室温で７日間放置後）が高く、帯電防止効果が時間の経過とともに低下することがわかる。背面層が帯電防止剤を含まない比較例３は、粘着フィルムの背面層の表面抵抗値が高く、帯電防止効果が不充分であることがわかる。